(57)【要約】【課題】衣料に対して、より高い退色防止効果を発現する衣料用仕上げ剤組成物を提供する。【解決手段】分子内に炭素数７〜２５の炭化水素基を一つ有するアミン化合物の中和物（ａ）の所定量と、シリコーン化合物（ｂ）の所定量と、水とを含有し、（ａ）／（ｂ）質量比が所定範囲にあり、且つｐＨ（３０℃）が所定範囲にある衣料用仕上げ剤組成物。【選択図】なし【特許請求の範囲】
【請求項１】
分子内に炭素数７〜２５の炭化水素基を一つ有するアミン化合物の中和物（ａ）０．１〜１０質量％と、シリコーン化合物（ｂ）と水とを含有し、（ａ）と（ｂ）の質量比〔（ａ）は未中和のアミン換算〕が（ａ）／（ｂ）＝０．０５〜２０であり、且つ３０℃におけるｐＨが１．５〜５の衣料用仕上げ剤組成物。
【請求項２】
（ａ）が、下記一般式（１）で表される化合物の酸塩である、請求項１記載の衣料用仕上げ剤組成物。
【化１】
2009091709.tif 000006
〔式中、Ｒ1aは、炭素数７〜２５のアルキル基又はアルケニル基であり、Ｒ1b、Ｒ1cは、それぞれ独立に炭素数１〜３のアルキル基もしくはヒドロキシアルキル基である。Ｒ1dは、炭素数１〜６のアルキレン基である。Ａは、−ＣＯＯ−、−ＯＣＯ−、−ＣＯＮＨ−及び−ＮＨＣＯ−から選ばれる基であり、ｎは０又は１の数である。〕
【請求項３】
（ｂ）が、２５℃における粘度が１，０００〜１０，０００，０００ｍｍ2／ｓであるシリコーン化合物である、請求項１又は２記載の衣料用仕上げ剤組成物。
【請求項４】
請求項１〜３の何れか１項記載の衣料用仕上げ剤組成物と水とを含有し、（ａ）の濃度が０．１〜５００ｍｇ／水１ｋｇである処理浴に衣料を浸漬する、衣料の処理方法。
【発明の詳細な説明】
【技術分野】
【０００１】
本発明は衣料用仕上げ剤組成物に関する。
【背景技術】
【０００２】
衣料は着用後に洗濯を繰り返すことにより、その色柄が褪せていくことがある。退色の原因としては、洗剤中に含有される蛍光剤の影響や、天日干しした際の紫外線の影響なども挙げることができるが、特に水道水中に含まれる活性塩素の影響が大きく、洗浄のみならず濯ぎの際にも退色が生じることが明らかとなっている。また、洗濯時に衣料同士が擦れることによって生じるケバ立ちなども、衣料の色柄の劣化に影響を与える因子である。このため、塩素の影響を低減する手段や柔軟効果を衣料に付与できる手段を採用することは、衣料の色あせ防止に効果的であると考えられる。
【０００３】
濯ぎ時の衣料の色あせを防ぐ技術としては特許文献１〜３を参考にすることができる。すなわち、特許文献１には、３級アミンもしくはその中和物もしくはその４級化物と、１級又は２級アミンを含む液体柔軟剤組成物が記載されている。特許文献２には、カチオン系４級アンモニウム化合物と、アミン、アンモニウム塩、アミノ酸などの塩素スカベンジャーとを含有する布帛柔軟化組成物が開示されている。特許文献３には、所定の第４級アンモニウム塩の混合物と所定の短鎖第３級アミンとを含有する液体柔軟剤組成物が開示されている。
【０００４】
また、シリコーン化合物を利用した柔軟剤組成物などについては特許文献４〜７を参考にすることができる。すなわち、特許文献４、５には、シリコーン化合物、カチオン性を有する水溶性高分子化合物、酸性染料及び／又は直接染料、及び酸化防止剤を含有する液体柔軟剤組成物が開示されている。また、特許文献６には、特定のポリジメチルシリコーン、特定のアミノ変性シリコーン及び特定のポリエーテル変性シリコーンから選ばれるシリコーン化合物を特定割合で含有する透明な液体柔軟剤組成物が開示されている。また、特許文献７には、所定の比重、粘度を有するシリコーンを特定割合で含有する液体柔軟剤組成物が開示されている。
【特許文献１】特開平１０−１８６９号公報
【特許文献２】特表平１０−５０６９６６号公報
【特許文献３】特開２００７−１０７１７７号公報
【特許文献４】特開２００４−１３１８９５号公報
【特許文献５】特開２００４−１３１８９６号公報
【特許文献６】特開２００４−２６３３４７号公報
【特許文献７】国際公開第２００４／０６１１９７号パンフレット
【発明の開示】
【発明が解決しようとする課題】
【０００５】
本発明は、衣料に対して、より高い退色防止効果を発現する衣料用仕上げ剤組成物を提供することを目的とする。
【課題を解決するための手段】
【０００６】
本発明者らは、より効果的に洗濯時の色あせを抑制するには、水道水中の活性塩素の働きを抑制し、更に潤滑性の高い物質を衣料上に処理する事によって衣料同士の摩擦を低減することが好ましいとの観点から、前記の目的を達成する手段として、所定のアミン化合物の中和物とシリコーン化合物とを所定の比率で併用することを見出した。
【０００７】
すなわち、本発明は、分子内に炭素数７〜２５の炭化水素基を一つ有するアミン化合物の中和物（ａ）〔以下、（ａ）成分という〕０．１〜１０質量％と、シリコーン化合物（ｂ）〔以下、（ｂ）成分という〕と、水とを含有し、（ａ）と（ｂ）の質量比〔（ａ）は未中和のアミン換算〕が（ａ）／（ｂ）＝０．０５〜２０であり、且つ３０℃におけるｐＨが１．５〜５の衣料用仕上げ剤組成物に関する。
【０００８】
また、本発明は、上記本発明の衣料用仕上げ剤組成物と水とを含有し、（ａ）成分の濃度が０．１〜５００ｍｇ／水１ｋｇである処理浴に衣料を浸漬する、衣料の処理方法に関する。
【発明の効果】
【０００９】
本発明によれば、より高い退色防止効果を発現する衣料用仕上げ剤組成物が得られる。本発明の衣料用仕上げ剤組成物では、アミン化合物により、洗濯の濯ぎ段階で効果的に水道水中の残留塩素を除去でき、更にシリコーンによって繊維表面に高潤滑性を付与することで、衣料同士の擦れによる繊維の劣化を抑制できる。そのため、これら効果の複合により、衣料の退色を効果的に抑制することが出来るものと推察される。
【発明を実施するための最良の形態】
【００１０】
＜（ａ）成分＞
（ａ）成分は、分子内に炭素数７〜２５の炭化水素基、好ましくはアルキル基又はアルケニル基を一つ有するアミン化合物の中和物であり、下記一般式（１）で表される化合物の酸塩が好ましい。
【００１１】
【化２】
2009091709.tif 000002
【００１２】
〔式中、Ｒ1aは、炭素数７〜２５のアルキル基又はアルケニル基であり、Ｒ1b、Ｒ1cは、それぞれ独立に炭素数１〜３のアルキル基もしくはヒドロキシアルキル基である。Ｒ1dは、炭素数１〜６のアルキレン基である。Ａは、−ＣＯＯ−、−ＯＣＯ−、−ＣＯＮＨ−及び−ＮＨＣＯ−から選ばれる基であり、ｎは０又は１の数である。〕
【００１３】
一般式（１）の化合物において、Ｒ1aは炭素数１１〜２３のアルキル基又はアルケニル基が好ましい。また、Ｒ1b、Ｒ1cはそれぞれ独立にメチル基又はヒドロキシエチル基が好ましい。また、Ｒ1dはエチレン基又はプロピレン基が好ましい。また、Ａは−ＣＯＯ−又は−ＣＯＮＨ−が好ましい。また、ｎは１が好ましい。
【００１４】
また、上記一般式（１）の化合物の酸塩は、無機酸又は有機酸による中和により得ることができる。酸としては、塩酸、硫酸、リン酸などの無機酸、安息香酸、クエン酸、リンゴ酸、コハク酸などの有機酸が挙げられる。
【００１５】
＜（ｂ）成分＞
（ｂ）成分としては、ジメチルポリシロキサンのほか、アミノ基、アミド基、ポリエーテル基、カチオン基、アミドポリエーテル基、カルビノール変性基から選ばれる変性基を有するシリコーン化合物を挙げることができ、繊維の潤滑性、柔軟性の点からジメチルポリシロキサン化合物が最も好適である。
【００１６】
（ｂ）成分は、２５℃における粘度が１，０００〜１０，０００，０００ｍｍ2／ｓが好ましく、より好ましくは５，０００〜１０，０００，０００ｍｍ2／ｓ、更に１０，０００〜１，０００，０００ｍｍ2／ｓであるものが好ましい。
【００１７】
（ｂ）成分は、エマルションとして用いることができる。エマルションとしては、シリコーン化合物、好ましくは２５℃における粘度が５，０００〜１０，０００，０００ｍｍ2／ｓであるシリコーン化合物を５〜７０質量％、界面活性剤、好ましくは非イオン界面活性剤を０．５〜３０質量％、及び水を含有するものが挙げられる。
【００１８】
＜衣料用仕上げ剤組成物＞
本発明の衣料用仕上げ剤組成物は、（ａ）成分を０．１〜１０質量％、好ましくは０．５〜１０質量％、より好ましくは１〜７質量％含有する。
【００１９】
また、本発明の衣料用仕上げ剤組成物では、退色防止効果の観点から、（ａ）成分と（ｂ）成分の質量比〔（ａ）成分は未中和のアミン換算〕が（ａ）／（ｂ）＝０．０５〜２０であり、好ましくは（ａ）／（ｂ）＝０．１〜１５、より好ましくは０．５〜１０である。この質量比を満たした上で、本発明の衣料用仕上げ剤組成物は、（ｂ）成分を好ましくは０．５〜５質量％、更に好ましくは０．５〜４質量％、より好ましくは０．５〜３質量％含有する。
【００２０】
一例として、本発明の衣料用仕上げ剤組成物が（ａ）成分を１〜７質量％含有する場合、（ａ）／（ｂ）は１以上が好ましく、具体的には１〜１０が好ましい。
【００２１】
本発明の衣料用仕上げ剤組成物は、（ｃ）成分として、非イオン界面活性剤を含有することができる。（ｃ）成分としては、下記一般式（ｃ１）の化合物が好適である。（ｃ）成分の含有量は、組成物中、０．５〜１５質量％、更に１〜１０質量％が好ましい。
【００２２】
Ｒ2a−Ｅ−［（Ｒ2bＯ）e−Ｒ2c］g        （ｃ１）
〔式中、Ｒ2aは、炭素数８〜１８、好ましくは１０〜１６のアルキル基又はアルケニル基であり、Ｒ2bは炭素数２又は３のアルキレン基であり、好ましくはエチレン基である。Ｒ2cは、炭素数１〜３のアルキル基、又は水素原子である。ｅは２〜１００、好ましくは５〜８０、より好ましくは１０〜７０の数を示す。Ｅは−Ｏ−、−ＣＯＯ−、−ＣＯＮ−又は−Ｎ−であり、Ｅが−Ｏ−又は−ＣＯＯ−の場合はｇは１であり、Ｅが−ＣＯＮ−又は−Ｎ−の場合はｇは１又は２である。〕
【００２３】
一般式（ｃ１）の化合物の具体例として以下の化合物を挙げることができる。
Ｒ2a−Ｏ−（Ｃ2Ｈ4Ｏ）h−Ｈ
〔式中、Ｒ2aは前記の意味を示す。ｈは８〜１００、好ましくは１０〜７０の数である。〕
Ｒ2a−Ｏ−［（Ｃ2Ｈ4Ｏ）i／（Ｃ3Ｈ6Ｏ）j］−Ｈ
〔式中、Ｒ2aは前記の意味を示す。ｉ及びｊはそれぞれ独立に２〜４０、好ましくは５〜４０の数であり、（Ｃ2Ｈ4Ｏ）と（Ｃ3Ｈ6Ｏ）はランダムあるいはブロック付加体であってもよい。〕
【００２４】
その他に、本発明の衣料用仕上げ剤組成物は、香料、染料、酸化防止剤、粘度調整剤、ゲル化防止剤、ハイドロトロープ剤、金属イオン封鎖剤などを適宜含有することができる。
【００２５】
本発明の衣料用仕上げ剤組成物は、３０℃におけるｐＨが１．５〜５であり、２〜４であることが好ましい。ｐＨ調整剤としては、クエン酸、酢酸、りんご酸、コハク酸、安息香酸、ベンゼンスルホン酸、ｐ−トルエンスルホン酸などの有機酸や塩酸、硫酸、リン酸などの無機酸などの酸剤、及び水酸化ナトリウム、水酸化カリウム、炭酸ナトリウム、炭酸カリウム、アルカノールアミンなどのアルカリ剤を用いることができる。
【００２６】
また、本発明の衣料用仕上げ剤組成物は、３０℃における粘度が５〜３００ｍＰａ・ｓ、更に１５〜２００ｍＰａ・ｓであることが好ましい。
【００２７】
＜衣料の処理方法＞
上記本発明の衣料用仕上げ剤組成物は、当該組成物と水とを含有する処理浴で衣料を処理する方法に用いられることが好ましい。好ましくは、本発明の衣料用仕上げ剤組成物を、（ａ）成分の濃度が０．１〜５００ｍｇ／水１ｋｇとなるように含有する処理浴に衣料を浸漬する方法である。この方法は、洗濯工程に組み込むことができ、具体的には、洗濯工程のすすぎ工程において、すすぎ水に本発明の組成物を添加して実施することができる。
【実施例】
【００２８】
実施例１〜８及び比較例１〜７
下記配合成分を用いて、表１に示す組成の衣料用仕上げ剤組成物を下記調製方法に従い調製した。得られた衣料用仕上げ剤組成物の色あせ防止効果を下記の方法で評価した。結果を表１に示す。
【００２９】
＜（ａ）成分＞
（ａ）成分として、下記式で表される（ａ−１）〜（ａ−３）を用いた。（ａ−１）〜（ａ−３）は、公知の方法により製造した。
【００３０】
【化３】
2009091709.tif 000003
【００３１】
＜（ａ’）成分（比較品）＞
（ａ）成分として、下記式で表される（ａ’−１）〜（ａ’−３）を用いた。（ａ’−１）〜（ａ’−３）は、公知の方法により製造した。
【００３２】
【化４】
2009091709.tif 000004
【００３３】
＜（ｂ）成分＞
（ｂ−１）：２５℃における動粘度が５００，０００ｍｍ2／ｓのシリコーンオイル６０質量％、エチレンオキサイド平均付加モル数（以下、ＥＯｐと表記する）５モルのポリオキシエチレンラウリルエーテル２質量％、ＥＯｐ２３モルのポリオキシエチレンラウリルエーテル５質量％、ラウリル硫酸ナトリウム０．１質量％を含有し、残部が水であり、分散粒子の平均粒子径が５００ｎｍであるシリコーンエマルジョン。
（ｂ−２）：２５℃における動粘度が２０，０００ｍｍ2／ｓのシリコーンオイル６０質量％、ＥＯｐ５モルのポリオキシエチレンラウリルエーテル１．５質量％、ＥＯｐ２３モルのポリオキシエチレンラウリルエーテル４．５質量％、ラウリル硫酸ナトリウム０．１質量％を含有し、残部が水であり、分散粒子の平均粒子径が５００ｎｍであるシリコーンエマルジョン
（ｂ−３）：２５℃における動粘度が１，０００ｍｍ2／ｓのシリコーンオイル６０質量％、ＥＯｐ５モルのポリオキシエチレンラウリルエーテル１．５質量％、ＥＯｐ２３モルのポリオキシエチレンラウリルエーテル５．５質量％、ラウリル硫酸ナトリウム０．１質量％を含有し、残部が水であり、分散粒子の平均粒子径が５００ｎｍであるシリコーンエマルジョン
【００３４】
＜（ｃ）成分＞
（ｃ−１）：ラウリルアルコールにエチレンオキサイドを平均２０モル付加させたもの
【００３５】
＜衣料用仕上げ剤組成物の調製法＞
３００ｍＬビーカーに、衣料用仕上げ剤組成物の出来あがり質量が２００ｇになるのに必要な量の９５％相当量のイオン交換水と（ｃ）成分を入れ、ウォーターバスで７０℃に昇温した。一つの羽根の長さが２ｃｍの攪拌羽根が３枚ついたタービン型の攪拌羽根で攪拌しながら（３００ｒ／ｍｉｎ）、所要量の（ａ）成分を溶解させた。そのまま５分攪拌後、ｐＨ調整剤として塩酸と４８％水酸化ナトリウム水溶液を用いて目標のｐＨに調整し、出来あがり質量にするのに必要な量の７０℃のイオン交換水を添加した。その後に、該混合物に（ｂ）成分を添加した。その後１０分間攪拌し、５℃の水を入れたウォーターバスにビーカーを移し、攪拌しながら混合物を３０℃に冷却して、衣料用仕上げ剤組成物を得た。ｐＨは０．１Ｎ塩酸水溶液又は０．１Ｎ水酸化ナトリウム水溶液により調整した。表１の衣料用仕上げ剤組成物では、（ａ−１）〜（ａ−３）成分及び（ａ’−１）〜（ａ’−３）成分は、ほぼすべて酸塩の状態で衣料用仕上げ剤組成物中に存在する。
【００３６】
＜色あせ防止効果の評価法＞
日本製紫色Ｔシャツ（Le Winner社製）を１０ｃｍ×１０ｃｍ角に裁断したものを試験布とし、市販木綿肌着２Ｋｇ、混紡Ｙシャツ０．７ｋｇと共に全自動洗濯機（ナショナルＮＡ−Ｆ７０Ｅ）に入れ、市販の弱アルカリ洗剤（花王市販の弱アルカリ性洗剤（花王（株）製アタック）で洗濯後、２回目の濯ぎ時に各衣料用仕上げ剤組成物を用いて累積１０回処理を行った（標準コース、洗剤濃度０．０６６７質量％、衣料用仕上げ剤組成物量１０ｍｌ、水道水４０Ｌ使用、水温２０℃）。その後、試験布を２５℃、４０％ＲＨ条件下で自然乾燥した後、パネラーによる未処理布との比較を行い、評価した。すなわち、１０名のパネラー（男性１０名）に未処理布と比較して下記の基準で判定し、平均点を求めた。
全く色あせしていない・・・・４
あまり色あせしていない・・・・３
やや色あせしている・・・・２
色あせしている・・・・１
色あせ評価において、累積１０回洗濯後の評価が３．０点以上は洗濯による色あせを抑制する効果が非常に良好である。
【００３７】
【表１】
2009091709.tif 000005
【００３８】
＊（ａ）／（ｂ）質量比：（ａ）成分、又は、（ａ’）成分に対する比。すなわち、表中、比較例では、（ａ’−１）〜（ａ’−３）を（ａ）成分として（ａ）／（ｂ）質量比を示した。また、（ｂ）成分の質量は、（ｂ−１）、（ｂ−２）、（ｂ−３）中のシリコーンオイルの質量で計算した。